透明または半透明および無色またはほぼ無色の放射性コーティングを適用するための組成物であって、分散液中、a50~300g/Lの、バインダーの少なくとも1つの透明または半透明有機ポリマー物質a、およびb30~300g/Lの、少なくとも0.40の熱放射率TE値を有し、そのd50が0.3~80μmの範囲内である粒子サイズ分布を有し、粉砕、崩壊、剥離またはこれらの任意の組み合わせで薄い粒子にされた層状ケイ酸塩顔料bを含む前記組成物。バインダーマトリックスが有機ポリマー物質aおよび層状ケイ酸塩顔料bを除く添加される他の物質から形成され、コーティングが組成物の適用および乾燥後に形成され、そして乾燥または乾燥硬化コーティングのバインダーマトリックスが、1.45~1.70の範囲内の屈折率nがバインダーマトリックス中に埋め込まれた層状ケイ酸塩顔料の屈折率と正確にまたはほぼ適合することを示す、請求項1に記載の組成物。前記組成物が少なくとも1つのイオノマー化合物、少なくとも1つのアクリル物質、少なくとも1つのメタクリル物質、少なくとも1つのエポキシ物質、少なくとも1つのウレタン物質、これらのいずれかの任意の誘導体、これらのいずれかの任意の修飾物またはそれらの任意の組み合わせを含む、請求項1または2に記載の組成物。前記組成物が、c0.05~30g/Lの少なくとも1つのアミンをさらに含むアルカリ性系である、請求項1から3までのいずれか1項に記載の組成物。前記組成物がd少なくとも1つの融合剤、共溶媒、架橋剤、消泡剤、分散剤、光開始剤、可塑剤、スリップ剤、界面活性剤、チキソトロープ剤、UV吸収物質、ワックスおよび湿潤剤からなる群から選択される0.05~150g/Lの少なくとも1つの添加剤を含む、請求項1から4までのいずれか1項に記載の組成物。さらに、e特に、イソシアネート、イソシアヌレート、メラミンおよびジルコニウム化合物、好ましくはジルコニウムアンモニウムカーボネートからなる群から選択される1~200g/Lの少なくとも1つの架橋剤および光開始剤を含む、請求項1から5までのいずれか1項に記載の組成物。さらに、f特に、少なくとも1つの酒石酸塩、酒石酸および水溶性または水分散性有機チタンキレート化合物からなる群から選択される、0.5~50g/Lの少なくとも1つのキレート剤およびキレートを含む、請求項1から6までのいずれか1項に記載の組成物。さらに、g対応する添加されるシランとして計算して、1~100g/Lの少なくとも1つのシラン、特にアルコキシシラン、エポキシシラン、少なくとも1つの窒素含有基を含有するシランおよびオリゴマーシランから成る群から選択される少なくとも1つのシランを含有する、請求項1から7までのいずれか1項に記載の組成物。特にクールルーフィング用の透明または半透明および無色またはほぼ無色の放射性コーティングを好ましくは金属表面上に適用する方法であって、請求項1から8までのいずれか1項に記載の組成物を基体表面上に適用し、該コーティングを乾燥し、乾燥したコーティングが0.2~2000g/m2の範囲内のコーティング質量を有する前記方法。前記組成物が30~70mVの範囲内のゼータ電位を有する、請求項9に記載の方法。前記組成物を刷毛塗り、ディッピング、ロールコーティング、逆ロールコーティング、吹き付けまたはそれらの任意の組み合わせによって基体表面上に適用する、請求項9または10に記載の方法。被覆されたばかりの基体表面のピークメタル温度が70~170°Cの範囲内にある、請求項9から11までのいずれか1項に記載の方法。前記組成物がアルミニウム、アルミニウム合金、クロム、銅、銅合金、Galvalume登録商標、鋼鉄、亜鉛、亜鉛合金の表面上に適用される、請求項9から12までのいずれか1項に記載の方法。前記組成物が前処理された基体表面上に適用される、請求項9から13までのいずれか1項に記載の方法。前記組成物が塗装された基体表面上に適用される、請求項9から14までのいずれか1項に記載の方法。透明または半透明および無色またはほぼ無色の放射性コーティングのための組成物の適用前にスキンパス組成物がさらに適用される、請求項8から15までのいずれか1項に記載の方法。スキンパス組成物が前処理組成物である、請求項16に記載の方法。スキンパス組成物が、少なくとも1つのアミン、少なくとも1つのアルコールおよび少なくとも1つの有機溶媒を含む、請求項16または17に記載の方法。本出願の放射性コーティングが、微細粗面化表面を有し、微細粗面のトポロジーによってロータス効果が得られる、または少なくとも1つの疎水性物質が該組成物に添加されて、コーティングの疎水性表面によりロータス効果が生じるような方法で、あるいは両方によって修飾される、請求項9から17までのいずれか1項に記載の方法。請求項1から8までのいずれか1項に記載の組成物で製造される放射性コーティング。バインダーaおよび顔料bの含有量を0.3:1~1.2:1の範囲内の顔料対バインダー質量比で含む、請求項20に記載の放射性コーティング。少なくとも0.40のASTMC-1371-04aによる熱放射率TE、少なくとも0.55のASTMC-1549-04による全日射反射率TSRおよび少なくとも40のASTME1980-01にしたがって計算された日射反射指数SRIを有する、請求項20または21に記載の放射性コーティング。上面を有する基体ならびに前記基体の前記上面の少なくとも一部の上の透明または半透明および無色またはほぼ無色の放射性コーティングを含むクールルーフィングエレメントのようなクールエレメントであって、前記コーティングが本発明の組成物の乾燥フィルムであり、該放射性コーティングが、少なくとも0.40のASTMC-1371-04aによる熱放射率TE、少なくとも0.55のASTMC-1549-04の全日射反射率TSRおよび少なくとも40のASTME1980-01にしたがって計算された日射反射指数SRIを有する、クールエレメント。請求項23に記載のクールエレメントであって、Aシランもしくはポリシロキサンもしくはフッ素化合物もしくはそれらの組み合わせの含有量がその表面に向かって増加する、外表面へむかう勾配を有する、またはその表面に向かって疎水性が増大する勾配を有する、あるいはそれ自体が疎水性であり得る、またはロータス効果表面の特性を示す表面を有し得る、またはそれらの任意の組み合わせを有する放射性コーティングを有する、あるいはさらにB放射性コーティングの上、または放射性コーティングの下に、シランもしくはポリシロキサンの含有量または両者を有する層、あるいは疎水性を有する層、またはロータス効果表面の特性を示す表面を有する層、またはこれらの任意の組み合わせを有する層を有し得る前記クールエレメント。飛行機、自動車、自転車、飛行物体、船舶、列車、ロケット、衛星、外部アンテナ、外部建築エレメント、ガードレールエレメント、タンクおよび化学プラントエレメントのエレメント上のクールルーフィングエレメントのようなクールエレメントのための任意の表面上の透明または半透明および無色またはほぼ無色の放射性コーティングの使用方法。クールエレメント用または可燃性材料の保護用または両方のための任意の表面上、たとえば有機もしくは無機ホイル上、紙もしくは壁紙上、プラスチック材料上、繊維含有材料上、織物材料上または木材含有材料上の放射性コーティングの使用方法。透明または半透明および無色またはほぼ無色の放射性コーティングを任意の表面上で、特に塗装系において透明コーティングもしくはトップコーティングとして、任意の塗装コーティング上のさらなるコーティングとして、任意の透明もしくはトップコーティング上のさらなるコーティングとして、または修復コーティングとして、特に建築用途、自動車産業、レジャー産業のために使用する方法。透明または半透明および無色またはほぼ無色の放射性コーティングを任意の表面上に修復コーティングとして生成させるための、透明または半透明および無色またはほぼ無色の組成物の使用方法。放射性コーティングの組成物が、ブラシ、スポンジ、タンポン、スティックまたはワイプまたはゲルパックなどの手段を用いることによって適用される、または吹き付けられる、請求項28記載の方法。任意のガラス物品またはガラス窓上に透明または半透明または乳白色および無色またはほぼ無色の放射性コーティングを生成させるための透明または半透明または乳白色および無色またはほぼ無色の組成物の使用方法。建物、飛行機、自動車、船舶または列車の窓のように、放射性コーティングが、窓の後ろのエレメントまたは空間を熱から保護する、請求項30記載の方法。